(57)【要約】【課題】シェル型電気泳動粒子及びこれを適用したディスプレイ素子を提供する。【解決手段】シェルは、電荷を帯びず、その内部の荷電層に電荷が発生する。したがって、他の極性を有する粒子間の凝集が発生しないか、または従来に比べてはるかに少ない量が発生する。電気泳動粒子が空気中に分散されるため、非常に速い応答速度を示し、そして、粒子内部のイオン性液体及びこれに接触する荷電層によって多量の電荷を発生させ、したがって、低い駆動電圧下でも粒子の移動が可能である。【選択図】図１
2009031794.tif 000002
【特許請求の範囲】
【請求項１】
内部空洞部を有するシェルと、
前記シェルの内面に形成されるものであって、電気的極性を有する荷電層と、
前記シェルの空洞部に封入されるイオン性液体と、を備えるシェル型電気泳動粒子。
【請求項２】
前記シェル、荷電層及びイオン性液体のうち少なくとも何れか一つに色相発現物質が含まれていることを特徴とする請求項１に記載のシェル型電気泳動粒子。
【請求項３】
前記色相発現物質は、染料、顔料、蛍光体のうち少なくとも何れか一つを含むことを特徴とする請求項２に記載のシェル型電気泳動粒子。
【請求項４】
前記シェルは、重合体で形成されることを特徴とする請求項１ないし３のうち何れか１項に記載のシェル型電気泳動粒子。
【請求項５】
前記荷電層は、固体粒子、金属イオン、有機イオン、および高分子電解質からなる群から選択された少なくとも一つの物質を含むことを特徴とする請求項１ないし４のうち何れか１項に記載のシェル型電気泳動粒子。
【請求項６】
相互対向する第１基板及び第２基板と、
前記第１基板と第２基板との間に電気的にアドレッシングが可能な多数のピクセル領域を画定する電極構造体と、を備え、
内部空洞部を有するシェルと、前記シェルの内面に形成されるものであって、電気的極性を有する荷電層と、前記シェルの空洞部に封入されるイオン性液体と、を備えるシェル型電気泳動粒子を前記ピクセル領域に含む、ディスプレイ素子。
【請求項７】
前記シェル、荷電層及びイオン性液体のうち少なくとも何れか一つに色相発現物質が含まれていることを特徴とする請求項６に記載のディスプレイ素子。
【請求項８】
前記色相発現物質は、染料、顔料、蛍光体のうち少なくとも何れか一つを含むことを特徴とする請求項７に記載のディスプレイ素子。
【請求項９】
前記シェルは、重合体で形成されることを特徴とする請求項６ないし８のうち何れか１項に記載のディスプレイ素子。
【請求項１０】
前記荷電層は、固体粒子、金属イオン、有機イオンおよび高分子電解質からなる群から選択された少なくとも一つの物質を含むことを特徴とする請求項６ないし９のうち何れか１項に記載のディスプレイ素子。
【発明の詳細な説明】
【技術分野】
【０００１】
本発明は、シェル型電気泳動粒子及びこれを適用したディスプレイ素子に係り、詳細には、応答速度が速く、他粒子との凝集が効果的に防止される構造を有するシェル型電気泳動粒子及びこれを適用したディスプレイ素子に関する。
【背景技術】
【０００２】
近年、電荷を帯びた固体粒子と固体粒子が分散された溶液とがカプセル内に封入されたカプセルを用いたディスプレイが提案されている。かような構造のカプセルは、Ｅ−インク社により提案された。このような技術は、また特許文献１に開示されている。このようなカプセルは、電場を形成する二つの電極間に設けられ、二つの電極に印加される電圧によって形成される電場によって固体粒子が動く。すなわち、このようなディスプレイは電気泳動方式が利用される。
【０００３】
一方、他の構造のディスプレイとして、二つの基板間に設けられるリブによって区画されたユニットセル（ｕｎｉｔ  ｃｅｌｌ）空間内に固体粒子が分散された構造を有するディスプレイが挙げられる。かような構造のディスプレイはブリヂストン社によって提案されている（例えば、特許文献２および３）。ユニットセル空間には、空気が存在し、したがって、固体粒子は、空気中に分散されている。単位シェル内に分散された固体粒子は、平時電荷を帯びず、両基板に設けられる電極に印加される電圧によって電場をかけると、電場下にある固体粒子の表面に固体粒子の移動を誘発する表面電荷が生成する。
【０００４】
Ｅ−インク社及びブリヂストン社のディスプレイは、何れも反射型であって、それぞれ長所と短所とを有する。Ｅ−インク社のディスプレイは、応答速度が約３０〜２００ｍｓと遅く、作動温度が低下するほど、固体粒子の動速度はさらに遅くなり、はなはだしい場合、０℃以下で使用不能になることもある。このような短所は、固体粒子が液体で動くため現れる現象であり、固体粒子が液体内で動く時に液体から受ける流動抵抗及び温度が低下するにつれて上昇する液体の粘度に起因する。
【０００５】
一方、ブリヂストン社によって提示されたディスプレイは、固体粒子が空気中で動くので、応答速度が０．２ｍｓ以下であって速いという長所を有するが、空気中に分散されている固体粒子の表面には、多くの電荷が存在せず、したがって、固体粒子が動くためには、高い電圧（７０Ｖほど）を加えねばならないという短所がある。また、空気中の正電荷固体粒子及び負電荷固体粒子が各ユニットセルに混在している状態であるため、正電荷固体粒子と負電荷固体粒子との相互間の凝集が起きることがあるという短所がある。このような凝集現象は、Ｅ−インク社のディスプレイに比べて、ブリヂストン社のディスプレイで相対的に強く現れる。これは、空気中に分散された固体粒子間の凝集は、空気が液体に比べて、異なる表面電荷を有する固体粒子の凝集を抑制しうる緩衝機能が弱いためである。
【特許文献１】米国第５９６１８０４号明細書
【特許文献２】国際公開第０３／０２７７６３号パンフレット
【特許文献３】国際公開第０３／０２７７６４号パンフレット
【発明の開示】
【発明が解決しようとする課題】
【０００６】
本発明は、応答速度が速く、カプセル状態の粒子間の凝集を効果的に抑制しうるシェル型電気泳動粒子及びこれを利用したディスプレイ素子を提供することを目的とする。
【課題を解決するための手段】
【０００７】
前記目的を達成するために、本発明によれば、内部空洞部を有するシェルと、前記シェルの内面に形成されるものであって、電気的極性を有する荷電層と、前記シェルの空洞部に収容されるイオン性液体と、を備えるシェル型電気泳動粒子が提供される。
【０００８】
本発明によれば、相互対向する第１基板及び第２基板と、前記第１基板と第２基板との間に電気的にアドレッシングが可能な多数のピクセル領域を画定する電極構造体と、前記ピクセル領域に設けられるものであって、イオン性液体を収容する内部空洞部とその内面に荷電層が設けられるシェルとを含む液体粒子と、を備えるディスプレイ素子が提供される。
【０００９】
本発明の具体的な実施例によれば、前記シェル、荷電層及びイオン性液体のうち少なくとも何れか一つは、色相発現物質を含有し、色相発現物質は、染料、顔料のうち少なくとも何れか一つを含有する。
【００１０】
本発明の具体的な他の実施例によれば、前記シェルは、重合体で形成され、前記荷電層は、固体粒子、金属イオン、有機イオン、高分子電解質で構成されるグループから選択された少なくとも何れか一つの物質で形成される。
【００１１】
本発明の具体的な実施例によれば、前記ディスプレイの基板の間に、前記ピクセル領域を空間的に画定するリブが設けられる。
【発明の効果】
【００１２】
本発明によれば、固体粒子を液体中で使用する方式および固体粒子を気体中で使用する方式の長所を有しる。すなわち、ペーパー型ディスプレイに適用される反射型ディスプレイ素子で基本的に速い応答速度を具現するためには、与えられた粒子が動くとき、抵抗を最も小さく受けられる媒質は、空気である。本発明は、電気泳動粒子が空気中で動くようにすることによって、応答速度を高め、また媒質として使われた空気は、温度による粘度変化がほとんどないので、低い温度でも高い応答速度の具現が可能である。本発明によれば、空気を媒質としても、シェルの内部に荷電層が形成されているため、極性の異なる粒子間の凝集が抑制され、媒質が空気である固体粒子が空気中を移動する際に必要とされる駆動電圧を下げることが可能となる。
【発明を実施するための最良の形態】
【００１３】
以下、添付された図面を参照しつつ、本発明の実施例によるシェル型電気泳動粒子とこれを適用するディスプレイ素子を説明する。
【００１４】
図１は、本発明による電気泳動粒子１０の断面構造を示す。
【００１５】
シェル型電気泳動粒子は、シェル１１の内面に荷電層１２が形成され、荷電層１２の内側の空洞部にイオン性液体１３が充填されている構造を有する。シェルは、主として重合体から構成され、粒子は該球状である。また、荷電層は、シェルとイオン性液体を分離するよう、シェルとイオン性液体との間に配置されることが好ましい。
【００１６】
シェル１１は、内部にイオン性液体１３を保存してイオン性液体の液漏れを防止する。シェル１１には、色相発現物質（色材）、例えば蛍光体（Ｐｈｏｔｏ  Ｌｕｍｉｎｅｓｃｅｎｃｅ（ＰＬ）物質）が含まれている。色相発現物質は、染料及び顔料であってもよい。シェル１１の内面に形成される荷電層１２は、正（＋）電荷または負（−）電荷が形成される層であって、荷電剤を含む。荷電剤としては、固体粒子、金属粒子、有機イオン、および高分子電解質が挙げられる。これらは、１種単独で用いてもよいし、２種以上併用してもよい。荷電層は、主成分として荷電剤を含むことが好ましく、荷電剤から形成されることがより好ましい。ここで主成分とは、荷電層中、８０質量％以上が荷電剤であることを指し、９０質量％以上であることがより好ましい。
【００１７】
固体粒子としては、ＴｉＯ２、ＺｒＯ２、ＺｎＯなどが挙げられる。金属粒子としては、Ｎｉ、Ａｕ、Ａｇ、Ｆｅ、Ｃｕなどが挙げられる。有機イオンとしては、カルボン酸、硫酸、スルホン酸（メタンスルホン酸、ベンゼンスルホン酸等）、ピリジン、メチルアミン、イミダゾールなどが挙げられる。高分子電解質としては、ポリスチレンスルホン酸ナトリウム（Ｐｏｌｙ（ｓｏｄｉｕｍ  ｓｔｙｒｅｎｅ  ｓｕｌｆｏｎａｔｅ）、ポリアクリル酸、ポリアクリル酸ナトリウム、直鎖または分岐のポリエチレンイミン、ポリアリルアミンなどが挙げられる。
【００１８】
このような荷電層１２には、球状シェル１１と同様に、色素発現物質を含みうる。色相発現物質には、染料、顔料、蛍光体がある。イオン性液体１３は、電気泳動が可能な物質であって、荷電層１２に電荷を生成する。このようなイオン性液体１３には、やはり色相表現のために色素発現物質を含みうる。
【００１９】
本発明による粒子１０は、従来の粒子とは異なり、内部にイオン性液体を保存し、イオン性液体の外側に電荷による荷電層が形成される構造を有する点に特徴がある。これは、従来の単純な形態の粒子に対応した大きい特徴であるといえる。
【００２０】
前記のような物質からなる本発明による粒子の各部分に対する具体的な物質は、下記の通りである。シェル：ポリスチレン、ポリエチレン、ポリプロピレン、ポリエステル、ポリアクリレート、ポリメタクリレート、アクリル酸エチレン、メチルアクリル酸共重合体、アクリル酸共重合体、ポリウレタン、ポリ（ラクチド−ｃｏ−グリコライド）、ポリ（乳酸）、ポリ（カプロラクトン）、ポリ（グリコール酸）、ポリ（無水物）、ポリ（オルトエステル）、ポリ（ヒドロキシブチル酸）、ポリ（アルキルシアノアクリレート）、ポリ（ラクチド）、ポリ（グリコライド）、ポリ（乳酸−ｃｏ−グリコール酸）、ポリカーボネート、ポリ（ｐ−ジオキサノン）、ポリ（アルキレンオキサレート）。シェルを形成する重合体は、１種単独であってもよいし、２種以上併用してもよい。
【００２１】
荷電層に荷電を付与する荷電剤としては、次のような物質が使われ、これに限定されるものではない。
【００２２】
負の荷電：硫酸、スルホン酸、カルボン酸、リン酸、亜リン酸、ホスホン酸；ポリマーまたはそのアンモニウム塩もしくはアルカリ金属塩、ここでポリマーとしては（メタ）アクリル酸、ポリスチレンスルホン酸等；または縮合もしくは重合ケイ酸（オリゴメリックケイ酸、ポリケイ酸、ポリアルミニウムシリケート、ポリシリケートマイクロゲル、ポリアルミニウムシリケートマイクロゲル）。  正の荷電：スルホニウム、ホスホニウム、第１級、第２級、第３級アミン（アミノ）もしくはその塩；第１級、第２級、第３級アミン（アミノ）もしくは第４級アンモニウムまたはその塩を含むポリマー。ここで、第１級、第２級、第３級アミン（アミノ）もしくはその塩としては、好ましくは炭素数１〜８のアルキルアミン、ピリジン、ピリジニウム塩、イミダゾール、イミダゾリウム塩等が挙げられる。また、第１級、第２級、第３級アミン（アミノ）もしくは第４級アンモニウムまたはその塩を含むポリマーとしては、直鎖または分岐のポリエチレンイミン、ポリアリルアミンなどが挙げられる。
【００２３】
荷電剤は、１種単独であってもよいし、２種以上併用してもよい。
【００２４】
イオン性液体：誘電定数が高い水、イオン水が使われ、また、誘電定数が低いアルコール系列の液体が使われる。
【００２５】
シェル、荷電層およびイオン液体の少なくとも一つが色相発現物質を含有する場合には、色相発現物質の含有量は、通常、各構成成分１００質量部に対して１〜４０質量部である。
【００２６】
なお、シェルと荷電層とは、親水性部分と疎水性部分とから構成される両親媒性重合体において、親水性部分が荷電層に、疎水性部分がシェル部となる形態を含む。この場合、重合体の疎水性部分が、ポリエチレン、ポリプロピレン、ポリメチル（メタ）アクリレート、ポリエチル（メタ）アクリレートなどのポリアルキル（メタ）アクリレート、エポキシアクリレート、ウレタンアクリレートのような構造を有する。また、重合体の親水性部分が、上記荷電剤に相当し、具体的には上記荷電剤の項で列挙した化合物に該当する。両親媒性重合体は、好適には親水性重合体と疎水性重合体とのブロック共重合体である。この際、親水性重合体のモノマー重合数ｍと、疎水性重合体のモノマー重合数ｎとの比は、０．１〜１．５：１であることが好ましく、０．１〜１：１であることがより好ましく、０．３〜０．７：１であることがさらに好ましい。このような両親媒性重合体としては、ポリエチレンと、ポリアクリル酸塩との共重合体；ポリエチレンとポリスチレンスルホン酸ナトリウムとのブロック共重合体；ポリエチレンとポリアリルアミンとの共重合体；ポリエチレンとポリエチレンイミンとの共重合体；ポリアルキル（メタ）アクリレートとポリスチレンスルホン酸ナトリウムとの共重合体；ポリアルキル（メタ）アクリレートとポリアリルアミンとの共重合体；ポリアルキル（メタ）アクリレートとポリエチレンイミンとの共重合体などが挙げられる。これらは市販品を用いてもよいし、従来公知の製造方法を用いて適宜合成してもよい。また、上記重合体は、疎水性重合体と親水性重合体とのブロック共重合体であることが好ましい。
【００２７】
電気泳動粒子の平均粒子径は、０．０５〜１０μｍであることが好ましい。粒子径がかような範囲であれば、表示が鮮明となり、また粒子同士の凝集力があまり大きくならないため好ましい。上記平均粒子径は、レーザー回折／散乱法により算出される。
【００２８】
図２Ａないし図２Ｃは、従来の二つのディスプレイ素子（先行技術１、２）と、前述した粒子１０を適用する本発明によるディスプレイ素子（本発明）との構造的な差を説明するための図面である。図２Ａないし図２Ｃに示したように、ディスプレイ素子は、正（＋）及び負（−）の電圧が印加された電極の間に電気泳動粒子が存在する。
【００２９】
第１の先行技術１（Ｅ−インク社方式）のディスプレイ素子は、荷電粒子が液体（Ｌｉｑｕｉｄ）に分散されている構造を有する。第２の先行技術２（ブリヂストン社方式）のディスプレイ素子は、空気中に帯電粒子が分散されている構造を有する。本発明によるディスプレイ素子は、空気中に前述した特徴を有する本発明によるコロイド状のシェル型電気泳動粒子が分散されている。本発明によるディスプレイ素子は、外形上ブリヂストン社の方式のように、空気中に粒子が分散されている構造を有する。しかし、本発明によるディスプレイ粒子は、先行技術１、２で利用する単純な粒子形態ではない、内部にイオン性液体を収容し、その内壁に荷電層が設けられたシェル型電気泳動粒子を利用する。前述したように、先行技術１のディスプレイは、液体中に粒子が移動するため、応答速度が遅く、動作温度が下がるほど液体の粘度上昇によって粒子の移動がさらに遅くなる。そして、先行技術２のディスプレイは、空気中に荷電粒子が分散されていて、先行技術１に比べてはるかに速い応答速度を有する。しかし、空気中に粒子が分散されているため、粒子を十分に帯電させるための高い動作電圧が要求される。しかし、本発明は、粒子１０が空気中に分散されているので、応答速度が速く、これと共に、粒子内部のイオン性液体及びこれに接する荷電層の高い電荷量によって、低い駆動電圧によっても粒子が移動できる。このため、本発明によるディスプレイ素子は、第１基板と第２基板との間に空間部をさらに有することが好ましく、粒子がこれらの基板（電極）により荷電で移動する。
【００３０】
下記の表１に、先行技術１、２及び本発明によるディスプレイ素子の特性を比較して示す。
【００３１】
【表１】
2009031794.tif 000003
【００３２】
前記の表１から分かるように、本発明の特有な構造のシェル型電気泳動粒子を適用する本発明によるディスプレイ素子は、先行技術１及び２の長所を均一に備える。
【００３３】
図３は、前述した本発明によるシェル型電気泳動粒子の合成方法を説明する図面である。まず、出発原料として親水性部分と疎水性部分とを有する両親媒性重合体１００を準備する。重合体の疎水性部分は、熱硬化性またはＵＶ硬化性機能を有することが好ましい。この重合体をイオン性液体と疎水性オイルとが混合された溶液２００（イオン性液体の液滴がオイルに分散されているエマルジョン）に投入した後に攪拌する。両親媒性重合体と、イオン性液体との混合比は、０．１〜１：１（質量比）であることが好ましい。次いで、重合体を硬化するために得られた混合物に熱またはＵＶをかける。必要に応じて、硬化の際には、重合開始剤や架橋剤を添加する。重合体の疎水性部分の硬化反応を通じて、イオン性液体を保存するシェルを製造しうる。また、出発原料として使われた両親媒性重合体の親水性部分は、電荷形成の可能な高分子電解質重合体で形成でき、両親媒性重合体の疎水性部分が硬化してシェルを形成し、電荷形成の可能な高分子電解質重合体部分（重合体の親水性部分）が、電荷を帯びる荷電層を形成する。
【００３４】
図４及び図５は、本発明によるディスプレイ素子に適用される電極配置構造を説明するための図面である。
【００３５】
図４は、パッシブマトリックス構造の電極配置を示し、図５は、アクティブマトリックス構造の電極配置を示す。
【００３６】
パッシブマトリックス構造の場合、第１方向の多数の平行な電極Ｘ１，Ｘ２，Ｘ３，〜，Ｘｍを有する第１電極配列Ｘと、これに直交する第２方向の多数の平行な電極Ｙ１，Ｙ２，Ｙ３，〜，Ｙｎを有する第２電極配列Ｙとを備える。公知のように、パッシブマトリックス構造で、第１電極配列Ｘと第２電極配列Ｙとの交差領域に単位画素が区画設定される。
【００３７】
アクティブマトリックス構造は、パッシブマトリックス構造と同じ第１電極配列Ｘ’と第２電極配列Ｙ’とを備える。単位画素は、第１電極配列Ｘ’の各電極Ｘ１’，Ｘ２’，Ｘ３’，〜，Ｘｍ及び第２電極配列Ｙ’の各電極Ｙ１’，Ｙ２’，Ｙ３’，〜，Ｙｎの電極の交差部に設けられるトランジスタＴｒと、これに連結される画素電極ＰＸＬとを備える。カラー表示が起きる領域は、各トランジスタに連結される画素電極によって決定され、それに対向する側には、全ての画素電極に対応する共通電極（図示せず）が設けられる。図５に示されたアクティブマトリックス電極構造は、一般的なＬＣＤの電極構造体と原理的な側面で事実上同一であると見られる。
【００３８】
図６は、本発明によるディスプレイ素子で単位シェルを画定するリブ（またはバリヤ）構造を示す図面であって、パッシブマトリックスタイプの場合を示しており、図７は、リブの構造を部分的に拡大して示す図面である。
【００３９】
図６及び図７に示したように、リブ４０は、縦横に碁盤状に配列されるピクセル領域ＰＸを画定する格子構造を有する。ピクセル領域の幅及び長さは、１０μｍ及び３００μｍほどとなる。そして、リブの幅及び高さは、５〜５０μｍ及び５〜１００μｍほどである。
【００４０】
前記のような構造を有するリブ４０の上下に第１電極配列Ｘ１，Ｘ２，Ｘ３，Ｘ４〜とこれに直交する第２電極配列Ｙ１，Ｙ２，Ｙ３，Ｙ４，Ｙ５〜とが配置されている。前記第１電極配列と第２電極配列とは、一般的なディスプレイ素子のように、第１基板（図示せず）と第２基板（図示せず）とに形成される。図６及び図７は、例示的であり、具体的な構造は示されていない。これは、前述した本発明の理解によって当業者が容易に発明しうるということを意味する。
【００４１】
図８は、アクティブマトリックス方式の電極構造体を有する本発明によるディスプレイ素子の概略的な構造を象徴的に示す断面図である。
【００４２】
第１基板（全面板）２０と第２基板（背面板）３０との間に空気で充填されたピクセル領域を画定するリブ４０が設けられている。前面板２０の内面には、共通電極２１が設けられ、背面板３０の内面には、駆動トランジスタ５０とこれに連結される画素電極３１とが設けられる。画素領域内には、正（＋）の電気泳動粒子と負（−）の電気泳動粒子とが設けられる。前記各粒子は、異なる波長領域の光を発生させる。
【００４３】
本発明のディスプレイ素子において、画素電極ピクセル中に本発明による電気泳動粒子が複数存在することが好ましく、この際荷電剤の存在により、粒子間の凝集が有意に抑制防止される。そして、電極間の空気媒体内に電気泳動粒子が存在することで、応答速度が向上する。
【実施例】
【００４４】
以下に実施例を掲げて本発明を更に詳細に説明するが、本発明はこれらの実施例のみに限定されるものではない。
【００４５】
（実施例１）
上記表１に記載の本発明のディスプレイ素子に用いられた電気泳動粒子は、以下のように製造した。まず、両親媒性重合体として、ポリメチルメタクリレート（ｍ＝１０）およびポリスチレンスルホン酸ナトリウム（ｎ＝１０）からなるブロックコポリマーを準備した。この重合体を親水性電解質溶液である水と疎水性オイルであるヘキサンとが混合された溶液に投入した（両親媒性重合体の溶液中の濃度０．１Ｍ）。溶液の組成比（質量比）は、電解質溶液：疎水性オイル＝５０：５０である。この後、該溶液を攪拌し、電解質溶液の液滴がオイルに分散されているエマルジョンを形成した。次いで、ＵＶにより、重合体を硬化した。ここで、硬化の際に光開始剤であるトリフェニルスルホニウムパーフルオロブタンスルホネート（Ｔｒｉｐｈｅｎｙｌｓｕｌｆｏｎｉｕｍ−ｐｅｒｆｌｕｏｒｏｂｕｔａｎｅ  ｓｕｌｆｏｎａｔｅ）を用いた。
【００４６】
（実施例２）
負の電気泳動粒子として、ポリメチルメタクリレート（ｍ＝１０）およびポリアリルアミン（ｎ＝１０）からなるブロックコポリマーを準備したこと以外は、実施例１と同様にして電気泳動粒子を製造した。
【００４７】
以上、本発明は、図面に示した実施形態を参照して説明されたが、それは、例示的なものに過ぎず、当業者ならば、これから多様な変形及び均等な他の実施形態が可能であるということが分かるであろう。したがって、本発明の真の技術的保護範囲は、特許請求の範囲の技術的思想によって決定されねばならない。
【産業上の利用可能性】
【００４８】
本発明によるシェル型粒子は、電気泳動によって与えられた色相を表示する表示素子に適している。特に、ペーパー型ディスプレイに代表される可撓性ディスプレイに適用される。
【図面の簡単な説明】
【００４９】
【図１】本発明による電気泳動粒子の概略的な断面図である。
【図２Ａ】従来のディスプレイ素子（先行技術１）の構造を説明するための図面である。
【図２Ｂ】従来のディスプレイ素子（先行技術２）の構造を説明するための図面である。
【図２Ｃ】本発明によるディスプレイ素子（本発明）の構造を説明するための図面である。
【図３Ａ】本発明による電気泳動粒子の合成方法を説明する図面である。
【図３Ｂ】本発明による電気泳動粒子の合成方法を説明する図面である。
【図４】本発明によるディスプレイ素子に適用される電極配置構造を説明するための図面である。
【図５】本発明によるディスプレイ素子に適用される電極配置構造を説明するための図面である。
【図６】本発明によるパッシブマトリックスタイプディスプレイ素子で単位シェルを画定するリブ（または、バリヤ）構造を示す図面である。
【図７】図６に示されたリブの構造を部分的に拡大して示す図面である。
【図８】本発明によるアクティブマトリックスタイプのディスプレイ素子の構造を断面図である。
【符号の説明】
【００５０】
１０    電気泳動粒子、
１１    球状重合体シェル、
１２    荷電層、
１３    イオン性液体、
２０    第一基板、
２１    共通電極、
３０    第二基板、
３１    画素電極、
４０    リブ、
５０    駆動トランジスタ。
【図１】
2009031794.tif 000004
【図２Ａ】
2009031794.tif 000005
【図２Ｂ】
2009031794.tif 000006
【図２Ｃ】
2009031794.tif 000007
【図３Ａ】
2009031794.tif 000008
【図３Ｂ】
2009031794.tif 000009
【図４】
2009031794.tif 000010
【図５】
2009031794.tif 000011
【図６】
2009031794.tif 000012
【図７】
2009031794.tif 000013
【図８】
2009031794.tif 000014